(57)【要約】【課題】導光板の片面に光拡散グラデーション処理を施すスクリーン印刷等に用いる塗料組成物、及びそれを印刷した導光板を提供すること。【解決手段】平均縦横比（Ｘ／Ｙ）が１．２〜２．０（Ｘ；架橋樹脂微粒子の面積が最小となるように投影した架橋樹脂微粒子の最大長、Ｙ；最大長Ｘを含む面に垂直な方向における架橋樹脂微粒子の最大垂直長）の、半球状、凸レンズ状又はそれらに準ずる球状の架橋樹脂微粒子を含有すること特長する塗料組成物。【選択図】図９
2009001726.tif 000002
【特許請求の範囲】
【請求項１】
平均縦横比（Ｘ／Ｙ）が１．２〜２．０（Ｘ；架橋樹脂微粒子の面積が最小となるように投影した架橋樹脂微粒子の最大長、Ｙ；最大長Ｘを含む面に垂直な方向における架橋樹脂微粒子の最大垂直長）の球状の架橋樹脂微粒子を含有すること特長する塗料組成物。
【請求項２】
前記架橋樹脂微粒子の平均粒子径が２〜１２μｍであり、前記塗料組成物中に架橋樹脂微粒子が、塗料用樹脂１００重量部対して７〜１５０重量部含有することを特徴とする請求項１に記載の塗料組成物。
【請求項３】
請求項１又は２記載の塗料組成物を用いて、樹脂板の片面に光拡散グラデーションをスクリーン印刷で形成されていることを特徴する導光板。
【発明の詳細な説明】
【技術分野】
【０００１】
本発明は、パーソナルコンピュータやワードプロセッサなどのオフィスオートメーション機器、画像信号を表示する各種液晶モニター（例えばパネルモニター、テレビモニター）等に用いられる液晶表示装置、及び室内外空間の照明装置に使用される面光源表示装置や看板等に適した導光板の光散乱グラデーションを付与する印刷用塗料組成物、及びそれを印刷した導光板に関するものである。
【背景技術】
【０００２】
透明熱可塑性樹脂、その中でも特にメタクリル樹脂は、優れた光透過性、機械的特性からこれまでに多くの照明用途に用いられており、特に、液晶表示装置等の面光源装置の導光板あるいは拡散板の材料として好適に使用されている。この面光源装置は、拡散板を光源（冷陰極管）と液晶ユニットの間に挟んだいわゆる直下方式と、導光板の側端面に光源を配置したエッジライト方式の２種に大別される。２１インチ以上の大型液晶テレビに代表される液晶表示装置は直下方式が主流であるのに対し、それ以下のサイズの液晶テレビやパソコン用の液晶モニター向けの面光源装置には、エッジライト方式が多く使われている。
【０００３】
エッジライト方式の面光源装置の仕組みは次のとおりである。導光板の出光面の裏側には、導光板の側端面を光源の入光部とし、光源から遠ざかる方向に向かって印刷面積が大きくなるドット、又はストライプ状グラデーションパターンがスクリーン印刷等により施されており（光拡散グラデーション処理）、この導光板の側端面に光源が配置されている。そして、板の側面から入射した光が導光板の中を全反射しながら進み、板表面の光拡散グラデーション処理により向きを変えて、その反対面から光が出射されるものである。エッジライト方式は面光源装置を薄くコンパクトにできる特徴を有する。しかし、その構造上配置できる光源数に制約があるため、直下方式と比較して面光源装置としての輝度が低くなる。最近は、薄型かつ省電力でありながら、より高画質である商品への要求が強く、エッジライト方式であっても明るく、色再現性がよい液晶表示装置の開発が続けられている。特に、面発光装置の高輝度化の開発が強く望まれている。
その中で導光板を構成する透明熱可塑性樹脂に種々の微粒子を含有させ、この微粒子により導光板中に入射された光を散乱させ高輝度化する方法、導光板表面にプリズム、凸レンズを付与して光の出射角を変えて高輝度化する方法など、多くの技術が開示されている。
【０００４】
更には、上記光散乱グラデーションのパターンをスクリーン印刷等で形成するに際し、例えば、特許文献１（特開平６−２０２１０５号公報）に開示されているように、塗料組成物中に無機微粒子とナイロン微粒子を併用含有して高輝度化する方法が知られている。
【０００５】
【特許文献１】特開平０６−２０２１０５号公報
【発明の開示】
【発明が解決しようとする課題】
【０００６】
しかしながら、これら光拡散グラデーションを施すスクリーン印刷等の塗料組成物に有機系微粒子を配合する先行技術においては、微粒子の平均粒子径、形状及び種類の最適化が充分なされておらず、表示装置の大型化、薄型化に伴う高輝度化へ充分満足のできる性能を提供できるレベルには到達していないのが現状である。
本発明の目的は、画像信号を表示する各種モニター、例えばパネルモニター、テレビモニター等に用いられる表示装置及び室内外空間の照明装置に使用される表示装置や看板等に適した、導光板の片面に光拡散グラデーション処理を施すスクリーン印刷等に用いる塗
料組成物、及びそれを印刷した導光板を提供することである。
【課題を解決するための手段】
【０００７】
本発明者（等）は、前記課題を解決するため鋭意検討の結果、特定の形状を有する架橋樹脂微粒子を所定量含有した塗料組成物を使用し、片面にスクリーン印刷等により光拡散グラデーション処理を施された導光板は、側端面に沿って配設された光源ランプから入光した光の進行方向に対して、入光した光を効率的に発光面側に出光させことにより、発光輝度が高められることを見出し、本発明を完成させるに至った。
【０００８】
すなわち本発明は、次の構成を有する。
１．平均縦横比（Ｘ／Ｙ）が１．２〜２．０（Ｘ；架橋樹脂微粒子の面積が最小となるように投影した架橋樹脂微粒子の最大長、Ｙ；最大長Ｘを含む面に垂直な方向における架橋樹脂微粒子の最大垂直長）の球状の架橋樹脂微粒子を含有すること特長する塗料組成物。２．前記架橋樹脂微粒子の平均粒子径が２〜１２μｍであり、前記塗料組成物中に架橋樹脂微粒子が、塗料用樹脂１００重量部対して７〜１５０重量部含有することを特徴とする１．に記載の塗料組成物。
３．１．又は２．記載の塗料組成物を用いて、樹脂板の片面に光拡散グラデーションをスクリーン印刷で形成されていることを特徴する導光板。
【発明の効果】
【０００９】
本発明の塗料組成物を用いて、片面にスクリーン印刷等で光拡散グラデーション処理を施された導光板は、光源ランプから入光した光の発光効率を最大限に向上させることにより高輝度化を達成せしめ、画像信号を表示する各種モニター、例えばパネルモニター、テレビモニター等に用いられる表示装置及び室内外空間の照明装置に使用される表示装置や看板等に適した導光板を提供することができる。
【発明を実施するための最良の形態】
【００１０】
本発明について、以下具体的に説明する。
＜球状架橋樹脂微粒子＞
本発明においては、塗料組成物に球状の架橋樹脂微粒子を配合させることが、本発明の目的を達成するうえで重要である。使用される架橋樹脂微粒子としては、特に限定されるものではなく、メタクリル系樹脂、アクリル系樹脂、ポリカーボネート系樹脂、スチレン系樹脂、シリコン系樹脂、及びＭＳ系樹脂等の高透明性の種々の架橋樹脂から構成される球状の形状有した架橋樹脂微粒子を使用することがでる。
【００１１】
また、使用する球状架橋樹脂微粒子の形状は、平均縦横比（Ｘ／Ｙ）が１．２〜２．０が好ましい。更に好ましくは、平均縦横比（Ｘ／Ｙ）が１．２〜１．７である。その一例を挙げれば、図９の（ａ）〜（ｃ）に示される、半球状、凸レンズ状又はそれらに準ずる球状の形状である。このような形状を有することで、従来の球状微粒子、板状微粒子、不定形状微粒子、中空微粒子、多孔質微粒子、及び球状微粒子の集合体では期待できなかった独特の配光特性が得られる。例えば、図４（光源に対し直角方向において、出光面の法線方向を０度した輝度の視野角分布）に示すように、光源から導光板の側端面に入射した光が、導光板の内部を全反射を繰り返しながら進み、光拡散グラデーションの塗料組成物に含有された球状架橋樹脂微粒子によって光の進行方向が変えらることにより、臨界角を越えて出光面から出射する、その輝度の視野角分布にお
いて、６８度±２０度の範囲の輝度が図５に示す従来の塗料組成物より高く、この範囲の光が導光板の上部に載せる拡散シートにより約３２度方向に屈折集光され、更に拡散シートの上に載せたプリズムシートによって法線方向に集光されることで輝度が高くなる。この様な高指向性、高拡散性を塗料組成物に付与することが出来る。
【００１２】
また、本発明で使用される球状架橋樹脂微粒子は、その平均粒子径が２〜１２μｍの範囲であることが必要である。これは、球状架橋樹脂微粒子の平均粒子径が２μｍ以上から、印刷されたドット、ストライプ面積におけるの光の散乱光の効率が高くなり、１２μｍまでが最大含有量において印刷されたドット、ストライプ面積の光散乱効率が低下しない球状架橋樹脂微粒子の微粒子数の限界である。好ましくは２〜８μｍの範囲である。
【００１３】
球状架橋樹脂微粒子の塗料組成物への含有量は、塗料用樹脂１００重量部対して７〜１５０重量部であり、好ましくは塗料用樹脂１００重量部対して２８〜１１０重量部の範囲である。球状架橋樹脂微粒子の含有量が塗料用樹脂１００重量部対して７重量部以上から、十分な光拡散性が得られ輝度を十分に向上させることができ、塗料用樹脂１００重量部対して１５０重量部以下までがスクリーン印刷等における塗料組成物としての使用最適粘度を得ることが出来る含有濃度である。球状架橋樹脂微粒子の含有量は、この範囲内で導光板の形状、及び導光板に含まれる光散乱微粒子の濃度等に合わせて適宜設定することが好ましい。
【００１４】
＜塗料組成物を構成する他の成分＞
本発明の塗料組成物には、他の成分として、塗料用樹脂、及び溶剤乃至はビヒクルが含有される。本発明では、塗料用樹脂としては、ポリエステル樹脂、塩ビ・酢ビ共重合樹脂、メタクリル樹脂、塩ビ系樹脂、セルロース系樹脂、シリコン系樹脂、ウレタン系樹脂、アルキド系樹脂、塩素化ポリプロピレン樹脂、塩素化ポリエチレン樹脂、ＳＢＲ系樹脂、環化ゴム系樹脂、ケトン系樹脂、ポリアミド樹脂等や、それら樹脂の変成品が有利に用いられる。
【００１５】
また、溶剤乃至はビヒクルとしては、ミネラルスピリットの如き脂肪族炭化水素、ソルベントナフサ、ソルベソ＃１００、ソルベソ＃１５０等の芳香族炭化水素、エチレングリコール、プロピレングリコール、ジプロピレングリコール等のグリコール、ブチルセロソルブ、ブチルカルビトール、セロソルブアセテート、ブチルセロソルブアセテート、カルビトールアセテート、ブチルカルビトールアセテート等のグリコール誘導体、メチルエチルケトン、シクロヘキサノン、イソホロン、ジアセトンアルコール等のケトンが有利に用いられる。
更に、本発明の塗料組成物には、従来からの塗料やインキに添加されている添加剤、例えば、消泡剤、レベリング剤、顔料分散剤、ブロッキング防止剤、ワックス、沈降防止剤、紫外線吸収剤、帯電防止剤等が、助剤として、従来と同様な割合において、必要に応じて含有される。
【００１６】
＜導光板を構成する透明熱可塑性樹脂＞
本発明において、導光板を構成する透明熱可塑性樹脂には、メタクリル樹脂、ポリカーボネート樹脂、環状オレフィン系樹脂、スチレン系樹脂、非晶性ポリエステル等が挙げられる。好ましくは、メタクリル樹脂、ポリカーボネート樹脂、環状オレフィン系樹脂であり、更に好ましくはメタクリル樹脂である。
本発明の導光板を構成する透明熱可塑性樹脂中に必要に応じて光散乱微粒子を予め分散、含有することができる。光散乱微粒子の添加方法は特に制限されないが、例えば、熱可塑性樹脂と光散乱微粒子をヘンシェルミキサーやタンブラーミキサー等の公知の混合装置にて予備混合した後、単軸押出機又は二軸押出機等を用いて混合して得る方法で含有することができる。
【００１７】
この光散乱微粒子としては例えば、酸化アルミニウム、二酸化チタンなど公知の微粒子が使用できる。中でも、平均一次粒子径が０．２４μｍ〜０．３μｍの範囲内の二酸化チタン微粒子であることが好ましい。この範囲であると、光源から導光板中に入射光が微粒子によって散乱されることにより、光源近傍と板中央部で出射光色調が異なる現象、いわ
ゆる色調ムラが生じ難い。また、後方反射等による光損失も少ない。さらに光源から入射光を効率的に出射面側に散乱させることができる。これにより、発光輝度の向上効果と出射面内の色調ムラ抑制のバランスを良好にすることができる。二酸化チタンは輝度が高いので、透明熱可塑性樹脂に対する濃度が比較的低くても高い輝度が得られる特徴があるものの、粒径が大きすぎても小さすぎても色調ムラが激しくなる傾向にある。上記の範囲をはずれて粒子径が０．２μｍ以下となると、可視光の波長域の中で比較的波長の短い青い光が微粒子によって散乱されるために、光出射面の色調ムラが大きくなる傾向にある。また粒子径が０．４μｍ以上であると光散乱効果が低くなることがあり、導光板の輝度を上げるためには微粒子の添加量を多くしなくてはならない。微粒子の増加に伴い、微粒子の中を透過する光の量が増えることになり、微粒子自体が可視光域の波長の光を吸収するために微粒子を透過した光は透過する前と色が変わり、色調ムラが大きくなる。
【００１８】
次に、透明熱可塑性樹脂中に分散される光散乱微粒子の量は、透明熱可塑性樹脂の重量に対して０．０１〜２０ｐｐｍが好ましく、より好ましくは０．０５〜１０ｐｐｍであり、更に好ましくは０．１〜４ｐｐｍである。微粒子の量が０．０１ｐｐｍ〜２０ｐｐｍの範囲内であると、導光板の出射面の裏面に出射光を補正するための光拡散グラデーション処理を施しても光源から最も遠い部分が暗くなることは無く、出射面の出光分布を適切なバランスにすることができる。さらに、微粒子の割合が２０ｐｐｍ以下においては、散乱により導光板光源近傍の色調の変化が少なく、出射面内での出射光の色調分布を抑えることができる。
【００１９】
＜光拡散グラデーション処理＞
また、本発明の導光板には、出射光分布を均一にするために、光出射面裏面に前記光源を配置された側端面から光源から遠ざかる方向に向かってグラデーションを有する光拡散処理を施す必要がある。
光拡散グラデーション処理としては、ドットやストライプ状を、光源を配置する位置から離れるに従って徐々に面積が広くなるようなグラデーションパターンにしたものや、同一大のドットやストライプ状を光源から離れるに従ってピッチが狭くなるようにしたグラデーションパターンが挙げられる。この場合のドットには円形、四角形などが挙げられ、その大きさは０．１〜２．０ｍｍ程度が例としてあげられる。
光拡散グラデーション処理の方法は、スクリーン印刷法、オフセット印刷法、グラビア印刷法、凸版（フレキソ）印刷法、パッド印刷法等の印刷手法が上げられるが、特に好ましくはドット状、又はストライプ状グラデーションパターンを製版し、塗料組成物を用いたスクリーン印刷法で、導光板の出射面の裏面に施す方法である。
【００２０】
＜導光板の輝度の視野角特性測定方法＞
図１に示したエッジライト方式液晶光源装置を用いて評価を行った。光源Ａとして２ｍｍφの冷陰極管（ハリソン電気製）を、長さ３４５ｍｍ、幅２７３ｍｍの導光板Ｃの両端面に各２本設置し、光反射シートＤとして長さ３４５ｍｍ、幅２７３ｍｍのレイホワイト７５（きもと製）を用い、その上に導光板Ｃを載せた。
冷陰極管にインバータを接続し、このインバータに直流電圧安定装置から１２Ｖの電圧をかけ３０分間点灯後に、出光面より高さ１ｍｍ離れた位置に設置した視野角測定装置（ＥＺ Ｃｏｎｔｒａｓｔ ＸＬ８８；ＥＬＤＩＭ製）により、出光面の中央部の輝度を全方位水平方向３６０度、法線方向±８８度の視野角特性を測定した。得られた測定値から出光視野角分布として光源に対し直角方向で、出光面の法線方向を０度として示した。
【実施例】
【００２１】
以下に実施例、比較例を用いて本発明をさらに具体的に説明するが、本発明はこれらにより限定されるものではない。
＜球状架橋樹脂微粒子の平均縦横比測定方法＞
微粒子の縦横比については、下記の方法で測定を行った。微粒子を透過型電子顕微鏡で５００個撮影し、撮影した微粒子画像のＸ、Ｙを計測し、縦横比を計算し、その平均値を求めた。
縦横比＝Ｘ／Ｙ
（式中、Ｘは微粒子の面積が最小となるよう投影した投影架橋樹脂微粒子の最大長、Ｙは先に定義した投影架橋樹脂微粒子の最大垂直長を意味する）
＜平均粒子径の測定方法＞
ヘキサメタリン酸ナトリウム水溶液を微粒子の分散媒体として使用し、「レーザー回折／散乱式粒度分布測定装置ＬＡ−７５０」（（株）堀場製作所製）を用いて測定した。
【００２２】
＜導光板の平均輝度測定評価方法＞
図１に示したエッジライト方式液晶光源装置を用いて評価を行った。光源Ａとして２ｍｍφの冷陰極管（ハリソン電気製）を、長さ３４５ｍｍ、幅２７３ｍｍの導光板Ｃの両端面に各２本設置し、光反射シートＤとして長さ３４５ｍｍ、幅２７３ｍｍのレイホワイト７５（きもと製）を用い、その上に導光板Ｃの上部に光拡散シートＥ（光拡散シートＤ１２１；ツジデン製）を１枚載せ、その上にプリズムシートＦ  ＢＥＦII（住友３Ｍ製）を冷陰極管に対してプリズム列が平行となるように１枚載せ、さらにその上に光拡散シートＥ（光拡散シートＤ１２１；ツジデン製）を１枚載せた。
冷陰極管にインバータを接続し、このインバータに直流電圧安定装置から１２Ｖの電圧をかけ３０分間点灯後に、出射面から０．５ｍ離れた位置に設置した輝度計（ＢＭ−７Ｆａｓｔ／視野角１度設定；トプコン製）により、出射面上の２５点での輝度を測定した。２５点は、図３に示したように、出射面全体を縦５分割、横５分割の計２５分割し、各区画の中央を測定点とした。得られた測定値から平均輝度を算出した。
【００２３】
＜光散乱微粒子の平均一次粒子径の測定方法＞
光散乱微粒子の平均一次粒子径については、下記の方法で測定を行った。微粒子を透過型電子顕微鏡で写真撮影し、得られた粒子画像の長径と短径を測定した。
光散乱性及び波長依存性を考慮して、微粒子１単位の大きさを測定するため、得られた測定値をその平均値を微粒子１個の粒子径とし、微粒子１００個の粒径の平均値を平均一次粒子径とした。
【００２４】
＜導光板の作製＞
メタクリル樹脂製押出板（板厚８ｍｍ）を幅２７４ｍｍ、長さ３４６ｍｍのサイズにランニングソーを用いて切り出し、切り出した板のカット面を精密研磨機（ＰＬＡ−ＢＥＡＵＴＹ：メガロテクニカ（株）製）を用いて切削研磨し、鏡面状に仕上げた。
所定の寸法に切断切削研磨加工された導光板の片面に光拡散グラデーション処理方法としてスクリーン印刷法を用いて実施した。なお、スクリーン印刷条件としては、ポリエステル＃２００のスクリーンにて、図２に示すように円形のドットで光源側のドット直径０．５ｍｍから導光板中央部がドット直径０．９ｍｍになり、幅方向、長さ方向のピッチが共に１．２５ｍｍのドットグラデーションを１７ｉｎｃｈサイズに施したスクリーン版を用い、スキージゴムとしては、ゴム硬度（ＪＩＳ−Ａ）が７２°のものを使用し、スクリーン印刷機（ミノマット５５７５／（株）ミノグループ製）で導光板の片面に印刷、更に乾燥条件として、ボックス型オーブン式温風乾燥機により８０℃×６０分間乾燥した。
【００２５】
［実施例１］
球状架橋樹脂微粒子（平均縦横比（Ｘ／Ｙ）１．２、平均粒径：５μｍ、ＬＭＸ−Ａシリーズ（メタクリル系樹脂）／積水化成品工業（株）製）１００ｇと塗料組成物（塗料用樹脂４０重量％含有）（ＳＲ９３０メジュウム／（株）ミノグループ製）９００ｇを３本ローラー（井上製作所製）に懸け均一分散し、塗料用樹脂１００重量部に対して球状架橋樹脂微粒子を２８重量部含有した塗料組成物を得た。次いで、この塗料組成物を用いて上
記記載＜導光板の作製＞のスクリーン印刷法で、導光板の片面に光拡散グラデーションを形成した導光板を得た。
［実施例２］
平均縦横比（Ｘ／Ｙ）：２．０、平均粒径：５μｍの球状架橋樹脂微粒子に変えた以外は実施例１と同様の方法で、塗料用樹脂１００重量部に対して球状架橋樹脂微粒子を２８重量部含有した塗料組成物を得た。次いで、この塗料組成物用いて上記記載＜導光板の作製＞のスクリーン印刷法で、導光板の片面に光拡散グラデーションを形成した導光板を得た。
【００２６】
［実施例３］
平均縦横比（Ｘ／Ｙ）：１．５、平均粒径：５μｍの球状架橋樹脂微粒子の濃度を６３重量部に変えた以外は実施例１と同様の方法で、塗料用樹脂１００重量部に対して球状架橋樹脂微粒子を６３重量部含有した塗料組成物を得た。次いで、この塗料組成物用いて上記記載＜導光板の作製＞のスクリーン印刷法で、導光板の片面に光拡散グラデーションを形成した導光板を得た。
［実施例４］
平均縦横比（Ｘ／Ｙ）：１．５、平均粒径：５μｍの球状架橋樹脂微粒子の濃度を１０７重量部に変えた以外は実施例１と同様の方法で、塗料用樹脂１００重量部に対して球状架橋樹脂微粒子を１０７重量部含有した塗料組成物を得た。次いで、この塗料組成物用いて上記記載＜導光板の作製＞のスクリーン印刷法で、導光板の片面に光拡散グラデーションを形成した導光板を得た。
【００２７】
［実施例５］
平均縦横比（Ｘ／Ｙ）：１．６、平均粒径：２μｍの球状架橋樹脂微粒子の濃度を６３重量部に変えた以外は実施例１と同様の方法で、塗料用樹脂１００重量部に対して球状架橋樹脂微粒子を６３重量部含有した塗料組成物を得た。次いで、この塗料組成物用いて上記記載＜導光板の作製＞のスクリーン印刷法で、導光板の片面に光拡散グラデーションを形成した導光板を得た。
［実施例６］
平均縦横比（Ｘ／Ｙ）：１．４、平均粒径：１２μｍの球状架橋樹脂微粒子の濃度を６３重量部に変えた以外は実施例１と同様の方法で、塗料用樹脂１００重量部に対して球状架橋樹脂微粒子を６３重量部含有した塗料組成物を得た。次いで、この塗料組成物用いて上記記載＜導光板の作製＞のスクリーン印刷法で、導光板の片面に光拡散グラデーションを形成した導光板を得た。
【００２８】
［実施例７］
平均縦横比（Ｘ／Ｙ）：１．２、平均粒径：５μｍの球状架橋樹脂微粒子の濃度を５重量部に変えた以外は実施例１と同様の方法で、塗料用樹脂１００重量部に対して球状架橋樹脂微粒子を５重量部含有した塗料組成物を得た。次いで、この塗料組成物用いて上記記載＜導光板の作製＞のスクリーン印刷法で、導光板の片面に光拡散グラデーションを形成した導光板を得た。
［実施例８］
平均縦横比（Ｘ／Ｙ）：１．６、平均粒径：５μｍの球状架橋樹脂微粒子の濃度を１６７重量部に変えた以外は実施例１と同様の方法で、塗料用樹脂１００重量部に対して球状架橋樹脂微粒子を１６７重量部含有した塗料組成物を得た。次いで、この塗料組成物用いて上記記載＜導光板の作製＞のスクリーン印刷法で、導光板の片面に光拡散グラデーションを形成した導光板を得た。
【００２９】
［比較例１］
平均縦横比（Ｘ／Ｙ）：１．０、平均粒径：５μｍのシリカの濃度を２８重量部に変え
た以外は
実施例１と同様の方法で、塗料用樹脂１００重量部に対してシリカを２８重量部含有した塗料組成物を得た。次いで、この塗料組成物用いて上記記載＜導光板の作製＞のスクリーン印刷法で、導光板の片面に光拡散グラデーションを形成した導光板を得た。
［比較例２］
平均縦横比（Ｘ／Ｙ）：１．０、平均粒径：５μｍのメタクリル樹脂系架橋樹脂微粒子（ＭＢＸ３０−５／積水化成品工業（株））の濃度６３重量部に変えた以外は実施例１と同様の方法で、塗料用樹脂１００重量部に対してメタクリル樹脂系架橋樹脂微粒子を６３重量部含有した塗料組成物を得た。次いで、この塗料組成物用いて上記記載＜導光板の作製＞のスクリーン印刷法で、導光板の片面に光拡散グラデーションを形成した導光板を得た。
【００３０】
［比較例３］
平均縦横比（Ｘ／Ｙ）：３．０、平均粒径：５μｍの球状架橋樹脂微粒子の濃度を６３重量部に変えた以外は実施例１と同様の方法で、塗料用樹脂１００重量部に対して球状架橋樹脂微粒子を６３重量部含有した塗料組成物を得た。次いで、この塗料組成物用いて上記記載＜導光板の作製＞のスクリーン印刷法で、導光板の片面に光拡散グラデーションを形成した導光板を得た。
【００３１】
＜原料ペレットＡの作製＞
二酸化チタン（平均一次粒子径：０．２９μｍ）０．１５ｇをキシレン：メタノール＝３：１の混合有機液体２０ｇ中に超音波洗浄機（ＩＵＣＨＩ製  ＵＳ−４）を用いて、発信周波数３８ＫＨｚで３０分間分散させ、均一に分散していることを確認した。この分散液をメタクリル樹脂ペレット１．５ｋｇへ均一にふりかけ、ヘンシェルミキサー（三井三池工業（株）製）にて１４００回転で１分間ブレンドした。この操作を混合ペレットが必要量になるまで繰り返し、得られた混合ペレットを３０ｍｍφ２軸押出機（ナカタニ製）で１００Ｔｏｒｒに減圧脱揮しながら２５０℃の温度で押出しカットして、二酸化チタンを１００ｐｐｍ含有したメタクリル樹脂組成物ペレットを得た。以下、これを原料ペレットＡとする。
＜原料ペレットＢの作製＞
上記の原料ペレットＡの作製において、二酸化チタンの平均一次粒子径を０．２５μｍに変えた以外は同様にしてペレットを作製した。得られたメタクリル樹脂組成物ペレットを、原料ペレットＢとする。  
【００３２】
［実施例９］
原料ペレットＡとメタクリル樹脂ペレットを混合重量比１：１９９の比率でタンブラーにより均一混合しペレットを形成した。得られた混合ペレットを、シート用Ｔダイを有する５０ｍｍφ単軸押出機と、８０℃に温度調節されたポリシングロールおよび引き取り装置からなる押出シート成形機を用いて２５０℃の温度で押出して、幅４００ｍｍ、厚み８ｍｍで二酸化チタンを０．５ｐｐｍ含有した押出板を得た。
次いで得られた押出板を用いて上記記載の＜導光板の作製＞を実施し、実施例３で得た塗料組成物を用い、スクリーン印刷法で導光板の片面に光拡散グラデーションを形成した導光板を得た。
【００３３】
［実施例１０］
原料ペレットＡを用い、メタクリル樹脂ペレットとの混合重量比１：４９に変更した他は実施例９と同様の方法で、二酸化チタンを２．０ｐｐｍ含有した押出板を得た。
次いで得られた押出板を実施例９と同様にして、片面に光拡散グラデーションを形成した導光板を得た。
［実施例１１］
原料ペレットＡを用い、メタクリル樹脂ペレットとの混合重量比１：４に変更した他は実施例１と同様の方法で、二酸化チタンを２０．０ｐｐｍ含有した押出板を得た。
次いで得られた押出板を実施例９と同様にして、片面に光拡散グラデーションを形成した導光板を得た。
【００３４】
［実施例１２］
原料ペレットＢを用い、メタクリル樹脂ペレットとの混合重量比１：４９に変更した他は実施例１と同様の方法で、二酸化チタンを２．０ｐｐｍ含有した押出板を得た。  
次いで得られた押出板を実施例９と同様にして、片面に光拡散グラデーションを形成した導光板を得た。
［実施例１３］
原料ペレットＢを用い、メタクリル樹脂ペレットとの混合重量比１：２４に変更した他は実施例１と同様の方法で、二酸化チタンを４．０ｐｐｍ含有した押出板を得た。
次いで得られた押出板を実施例９と同様にして、片面に光拡散グラデーションを形成した導光板を得た。
【００３５】
実施例１〜１３、及び比較例１〜３で得られた導光板について、上記の＜導光板の平均輝度測定評価方法＞で輝度測定を実施した。
実施例３、比較例２で得られた導光板について、上記の＜導光板の輝度の視野角特性測定方法＞で視野角特性測定を実施した。
結果を表１に示す。
【００３６】
【表１】
2009001726.tif 000003
＜輝度測定の評価結果＞
表１に示すように、実施例１〜８の導光板はいずれも平均輝度が優れた性能を有するものであった。また、実施例９〜１３の導光板のように、熱可塑性樹脂に二酸化チタンを含有することで、さらに平均輝度が高まった。
【産業上の利用可能性】
【００３７】
本発明は、パーソナルコンピュータやワードプロセッサなどのオフィスオートメーション機器、画像信号を表示する各種モニター、例えばパネルモニター、テレビモニター等に用いられる表示装置及び室内外空間の照明装置に使用される表示装置や看板等に適した導光板が好適に得られる
【図面の簡単な説明】
【００３８】
【図１】本発明の導光板を用いたエッジライト方式の面光源装置での輝度を評価する方法を示したものである。
【図２】光拡散グラデーションの構成の説明図である。
【図３】本発明の導光板の輝度測定時の測定点を示す説明図である。
【図４】本発明の実施例３の出光視野角分布を示す説明図である。
【図５】本発明の比較例２の出光視野角分布を示す説明図である。
【図６】本発明に用いる球状架橋樹脂微粒子の縦横比を示す説明図である。
【図７】本発明に用いる球状架橋樹脂微粒子の縦横比を示す説明図である。
【図８】本発明に用いる球状架橋樹脂微粒子の縦横比を示す説明図である。
【図９】本発明に用いる球状架橋樹脂微粒子の一例の概略図である。
【符号の説明】
【００３９】
Ａ：光源（冷陰極管）
Ｂ：ランプハウス
Ｃ：導光板
Ｄ：光反射シート
Ｅ：光拡散シート
Ｆ：プリズムシート
Ｇ：光拡散グラデーション
【図１】
2009001726.tif 000004
【図２】
2009001726.tif 000005
【図３】
2009001726.tif 000006
【図４】
2009001726.tif 000007
【図５】
2009001726.tif 000008
【図６】
2009001726.tif 000009
【図７】
2009001726.tif 000010
【図８】
2009001726.tif 000011
【図９】
2009001726.tif 000012